(57)【要約】    【課題】円筒形のスパッタリングターゲットによって接触抵抗が小さい薄膜を形成できる技術を提供する。    【解決手段】  真空槽１１の内部に、円筒形のスパッタリングターゲット２１を配置し、移動する成膜対象物２にスパッタリング粒子を到達させ、薄膜を形成する際に、スパッタリングターゲット２１の外周表面のうち、放射方向の磁力成分がゼロになる第一、第二の場所から放出される放出方向粒子を、上流場所から移動し、スパッタリングターゲット２１と対面した後、下流場所を移動する成膜対象物２の部分に向けて放出させる。放出方向粒子を含まないスパッタリング粒子によって初期薄膜が形成される。【選択図】図５
2016132807.tif 000002
【特許請求の範囲】
【請求項１】
真空槽と、
前記真空槽内に配置され、成膜材料から成る円筒形のスパッタリングターゲットと、
前記スパッタリングターゲットの内部の中空部分に配置され、前記スパッタリングターゲットの外周表面に磁界を形成する磁石装置と、
前記スパッタリングターゲットの中心軸線が延伸された方向である中心軸線方向に対して垂直な方向に延伸され、前記スパッタリングターゲットとは離間した位置に設けられた搬送経路に沿って、成膜対象物を、前記成膜対象物が前記スパッタリングターゲットと対面する前に位置する上流場所から、前記成膜対象物が移動して、前記スパッタリングターゲットと対面する対面場所を通過し、前記対面場所を通過した前記成膜対象物の部分が下流場所を移動し、
前記スパッタリングターゲットから放出されたスパッタリング粒子が移動中の前記成膜対象物に到達し、前記成膜対象物に薄膜が形成されるスパッタリング装置であって、
前記磁石装置は、前記スパッタリングターゲットの外周表面のうち、接平面に対して垂直な放射方向の磁力成分がゼロの第一、第二の場所の中間の位置を通り、前記中心軸線を含む中央飛行平面が、前記搬送経路の前記下流場所と交叉するように傾けられたスパッタリング装置。
【請求項２】
真空槽と、
前記真空槽内に配置され、成膜材料から成る円筒形のスパッタリングターゲットと、
前記スパッタリングターゲットの内部の中空部分に配置され、前記スパッタリングターゲットの外周表面に磁界を形成する磁石装置と、
前記スパッタリングターゲットの中心軸線が延伸された方向である中心軸線方向に対して垂直な方向に延伸され、前記スパッタリングターゲットとは離間した位置に設けられた搬送経路に沿って、成膜対象物を、前記成膜対象物が前記スパッタリングターゲットと対面する前に位置する上流場所から、前記成膜対象物が移動して、前記スパッタリングターゲットと対面する対面場所を通過し、前記対面場所を通過した前記成膜対象物の部分が下流場所を移動し、
前記スパッタリングターゲットから放出されたスパッタリング粒子が移動中の前記成膜対象物に到達し、前記成膜対象物に薄膜が形成されるスパッタリング装置であって、
前記磁石装置は、前記スパッタリングターゲットの表面のうち、接平面に対して垂直な放射方向の磁力成分がゼロの第一、第二の場所から、前記放射方向に向けて放出されたスパッタリング粒子である第一、第二の放射方向粒子が、前記下流場所内を移動する前記成膜対象物に向かうように配置されたスパッタリング装置。
【請求項３】
前記スパッタリングターゲットを、前記中心軸線を中心にして回転させるターゲット回転装置を有する請求項１又は請求項２のいずれか１項記載のスパッタリング装置。
【請求項４】
前記磁石装置は、リング形形状にされた外周磁石と、前記外周磁石の内側に配置され、直線形状にされた中心磁石とを有し、前記外周磁石と前記中心磁石とは、互いに反対の極性の磁極が前記スパッタリングターゲットの裏面付近に配置され、
前記外周磁石は、湾曲した第一、第二の湾曲部分と、前記第一の湾曲部分の端部と前記第二の湾曲部分の端部同士を接続する直線形状の第一、第二の直線部分とを有し、
前記第一の直線部分と前記中心磁石との間の距離の中央の位置と、前記中心軸線とを含む第一の飛行平面内に前記第一の放射方向粒子が放出され、
前記第二の直線部分と前記中心磁石との間の距離の中央の位置と、前記中心軸線とを含む第二の飛行平面内に前記第二の放射方向粒子が放出されるように前記磁界が形成された請求項１乃至請求項３のいずれか１項記載のスパッタリング装置。
【請求項５】
前記成膜対象物の前記薄膜が形成される成膜面には、ｐ型ＧａＮ層が露出され、前記スパッタリングターゲットは、スパッタリングにより、導電性を有し、透明な金属酸化物薄膜が形成される材料で構成された請求項１乃至請求項４のいずれか１項記載のスパッタリング装置。
【請求項６】
成膜材料から成る円筒形のスパッタリングターゲットの内部の中空部分に、前記スパッタリングターゲットの外周表面に磁界を形成する磁石装置を配置しておき、
前記スパッタリングターゲットの中心軸線が延伸された方向である中心軸線方向に対して垂直な方向に延伸され、前記スパッタリングターゲットとは離間した位置に設けられた搬送経路に沿って、前記成膜対象物が前記スパッタリングターゲットと対面する前に位置する上流場所から移動して、前記スパッタリングターゲットと対面する対面場所を通過させ、対面場所を通過した前記成膜対象物の部分を下流場所に到着させる間に、前記スパッタリングターゲットから放出されたスパッタリング粒子を前記成膜対象物に到達させ、前記成膜対象物に薄膜を形成する薄膜製造方法であって、
前記磁石装置は、前記スパッタリングターゲットの表面のうち、接平面に対して垂直な放射方向の磁力成分がゼロの第一、第二の場所の中間の位置を通り、前記中心軸線を含む中央飛行平面が、前記搬送経路の前記下流場所と交叉するように傾くように配置し、
前記スパッタリングターゲットの表面のうち、接平面に対して垂直な放射方向の磁力成分がゼロの第一、第二の場所から、前記放射方向に向けて放出されたスパッタリング粒子である第一又は第二の放射方向粒子が前記成膜対象物に到着する前に到達したスパッタリング粒子によって初期薄膜を形成する薄膜製造方法。
【請求項７】
成膜材料から成る円筒形のスパッタリングターゲットの内部の中空部分に、前記スパッタリングターゲットの外周表面に磁界を形成する磁石装置を配置しておき、
前記スパッタリングターゲットの中心軸線が延伸された方向である中心軸線方向に対して垂直な方向に延伸され、前記スパッタリングターゲットとは離間した位置に設けられた搬送経路に沿って、前記成膜対象物が前記スパッタリングターゲットと対面する前に位置する上流場所から移動して、前記スパッタリングターゲットと対面する対面場所を通過させ、対面場所を通過した前記成膜対象物の部分を下流場所に到着させる間に、前記スパッタリングターゲットから放出されたスパッタリング粒子を前記成膜対象物に到達させ、前記成膜対象物に薄膜を形成する薄膜製造方法であって、
前記磁石装置は、前記スパッタリングターゲットの表面のうち、接平面に対して垂直な放射方向の磁力成分がゼロの第一、第二の場所から、前記放射方向に向けて放出されたスパッタリング粒子である第一、第二の放射方向粒子が、前記成膜対象物のうちの前記下流場所を移動する部分に到着するように傾け、
前記第一又は前記第二の放射方向粒子が前記成膜対象物に到着する前に到達したスパッタリング粒子によって初期薄膜を形成する薄膜製造方法。
【請求項８】
前記スパッタリングターゲットを、前記中心軸線を中心にして回転させながらスパッタリングをする請求項６又は請求項７のいずれか１項記載の薄膜製造方法。
【請求項９】
前記磁石装置には、リング形形状の外周磁石と、前記外周磁石の内側に配置した直線形状の中心磁石とを設け、前記外周磁石と前記中心磁石とは、互いに反対の極性の磁極が前記スパッタリングターゲットの裏面に向くように配置し、
前記外周磁石には、湾曲した第一、第二の湾曲部分と、前記第一の湾曲部分の端部と前記第二の湾曲部分の端部同士を接続する直線形状の第一、第二の直線部分とを設けておき、
前記第一の直線部分と前記中心磁石との間の距離の第一の中央の位置と、前記中心軸線とを含む第一の飛行平面内に前記第一の放射方向粒子が放出され、前記第二の直線部分と前記中心磁石との間の距離の第二の中央の位置と、前記中心軸線とを含む第二の飛行平面内に前記第二の放射方向粒子が放出されるように前記磁界を形成させる請求項６乃至請求項８のいずれか１項記載の薄膜製造方法。
【請求項１０】
前記成膜対象物の前記初期薄膜が形成される成膜面にはｐ型ＧａＮ層が露出され、
前記スパッタリングターゲットは、スパッタリングにより、導電性を有し、透明な金属酸化物薄膜を形成する材料で構成しておく請求項６乃至請求項９のいずれか１項記載の薄膜製造方法。
【発明の詳細な説明】
【技術分野】
【０００１】
本発明は、スパッタリング技術に係り、特に、成膜対象物の表面がダメージを受けずに、成膜速度を早くすることができる技術に関する。
【背景技術】
【０００２】
近年では、ＬＥＤ用のＧａＮ基板等の化合物半導体基板が多数用いられており、低コスト化の要求から、成膜速度を増加させることができるスパッタリング装置が求められている。
【０００３】
また、このようなＧａＮ系ＬＥＤでは、ＧａＮを主成分とするｐ型半導体上にＩＴＯ等の金属酸化物からなる透明電極層を形成するものが知られているが、ＬＥＤの発光効率を向上させるため、このｐ型半導体層と金属酸化物層との間の接触抵抗を小さくすることが求められている。
【０００４】
他方、アーク放電やパーティクルの低減と、安定な成膜速度が得られることから、円筒形のスパッタリングターゲットが用いられているが、円筒形のスパッタリングターゲットに投入する電力を増加させると、成膜対象物と形成される薄膜との間の抵抗値が増大する問題がある。
【先行技術文献】
【特許文献】
【０００５】
【特許文献１】特開２００６−１０８１６４号公報
【特許文献２】特開２０１２−０５９７４５号公報
【発明の概要】
【発明が解決しようとする課題】
【０００６】
本発明は上記従来技術の不都合を解決するために創作されたものであり、その目的は、円筒形のスパッタリングターゲットを用い、抵抗値を増大させずに成膜速度を早くする技術を提供することにある。
【課題を解決するための手段】
【０００７】
本発明の発明者等は、円筒形のスパッタリングターゲットが、酸化物で構成されているときに、投入電力を増加させると、抵抗値が上昇することを発見し、本発明を創作するに至った。
【０００８】
即ち、スパッタリングターゲットから放出される粒子が、高エネルギーで成膜対象物に入射するときに、抵抗値が上昇することが、抵抗値上昇の原因であることが分かった。
【０００９】
円筒形のスパッタリングターゲットから放出されるスパッタリング粒子のうち、放射方向の磁力成分が小さい場所から放出されるスパッタリング粒子のエネルギーが大きくなるから、放射方向の磁力成分がゼロとなる場所から放出されるスパッタリング粒子が成膜対象物に到達しないように、遮蔽装置を設ければ、投入電力を増加させても、抵抗値上昇は発生しないようにできる。
【００１０】
金属酸化物については、金属と酸素が結合しているため、金属酸化物で構成されたスパッタリングターゲットからは、活性化された酸素イオンもスパッタリング粒子として放出される。酸素イオンは−に帯電しており、−電圧を印可されたスパッタリングターゲット上で加速され高エネルギー粒子として基板へ入射し抵抗値上昇が起こりやすいため、特に、金属酸化物のスパッタリングターゲットから、透明な金属酸化物の導電膜を形成する場合に有効である。
【００１１】
以上のことから、本発明は、真空槽と、前記真空槽内に配置され、成膜材料から成る円筒形のスパッタリングターゲットと、前記スパッタリングターゲットの内部の中空部分に配置され、前記スパッタリングターゲットの外周表面に磁界を形成する磁石装置と、前記スパッタリングターゲットの中心軸線が延伸された方向である中心軸線方向に対して垂直な方向に延伸され、前記スパッタリングターゲットとは離間した位置に設けられた搬送経路に沿って、成膜対象物を、前記成膜対象物が前記スパッタリングターゲットと対面する前に位置する上流場所から、前記成膜対象物が移動して、前記スパッタリングターゲットと対面する対面場所を通過し、前記対面場所を通過した前記成膜対象物の部分が下流場所を移動し、前記スパッタリングターゲットから放出されたスパッタリング粒子が移動中の前記成膜対象物に到達し、前記成膜対象物に薄膜が形成されるスパッタリング装置であって、前記磁石装置は、前記スパッタリングターゲットの外周表面のうち、接平面に対して垂直な放射方向の磁力成分がゼロの第一、第二の場所の中間の位置を通り、前記中心軸線を含む中央飛行平面が、前記搬送経路の前記下流場所と交叉するように傾けられたスパッタリング装置である。
本発明は、真空槽と、前記真空槽内に配置され、成膜材料から成る円筒形のスパッタリングターゲットと、前記スパッタリングターゲットの内部の中空部分に配置され、前記スパッタリングターゲットの外周表面に磁界を形成する磁石装置と、前記スパッタリングターゲットの中心軸線が延伸された方向である中心軸線方向に対して垂直な方向に延伸され、前記スパッタリングターゲットとは離間した位置に設けられた搬送経路に沿って、成膜対象物を、前記成膜対象物が前記スパッタリングターゲットと対面する前に位置する上流場所から、前記成膜対象物が移動して、前記スパッタリングターゲットと対面する対面場所を通過し、前記対面場所を通過した前記成膜対象物の部分が下流場所を移動し、前記スパッタリングターゲットから放出されたスパッタリング粒子が移動中の前記成膜対象物に到達し、前記成膜対象物に薄膜が形成されるスパッタリング装置であって、前記磁石装置は、前記スパッタリングターゲットの表面のうち、接平面に対して垂直な放射方向の磁力成分がゼロの第一、第二の場所から、前記放射方向に向けて放出されたスパッタリング粒子である第一、第二の放射方向粒子が、前記下流場所内を移動する前記成膜対象物に向かうように配置されたスパッタリング装置である。
本発明は、前記スパッタリングターゲットを、前記中心軸線を中心にして回転させるターゲット回転装置を有するスパッタリング装置である。
本発明は、前記磁石装置は、リング形形状にされた外周磁石と、前記外周磁石の内側に配置され、直線形状にされた中心磁石とを有し、前記外周磁石と前記中心磁石とは、互いに反対の極性の磁極が前記スパッタリングターゲットの裏面付近に配置され、前記外周磁石は、湾曲した第一、第二の湾曲部分と、前記第一の湾曲部分の端部と前記第二の湾曲部分の端部同士を接続する直線形状の第一、第二の直線部分とを有し、前記第一の直線部分と前記中心磁石との間の距離の中央の位置と、前記中心軸線とを含む第一の飛行平面内に前記第一の放射方向粒子が放出され、前記第二の直線部分と前記中心磁石との間の距離の中央の位置と、前記中心軸線とを含む第二の飛行平面内に前記第二の放射方向粒子が放出されるように前記磁界が形成されたスパッタリング装置である。
本発明は、前記成膜対象物の前記薄膜が形成される成膜面には、ｐ型ＧａＮ層が露出され、前記スパッタリングターゲットは、スパッタリングにより、導電性を有し、透明な金属酸化物薄膜が形成される材料で構成されたスパッタリング装置である。
本発明は、成膜材料から成る円筒形のスパッタリングターゲットの内部の中空部分に、前記スパッタリングターゲットの外周表面に磁界を形成する磁石装置を配置しておき、前記スパッタリングターゲットの中心軸線が延伸された方向である中心軸線方向に対して垂直な方向に延伸され、前記スパッタリングターゲットとは離間した位置に設けられた搬送経路に沿って、前記成膜対象物が前記スパッタリングターゲットと対面する前に位置する上流場所から移動して、前記スパッタリングターゲットと対面する対面場所を通過させ、対面場所を通過した前記成膜対象物の部分を下流場所に到着させる間に、前記スパッタリングターゲットから放出されたスパッタリング粒子を前記成膜対象物に到達させ、前記成膜対象物に薄膜を形成する薄膜製造方法であって、前記磁石装置は、前記スパッタリングターゲットの表面のうち、接平面に対して垂直な放射方向の磁力成分がゼロの第一、第二の場所の中間の位置を通り、前記中心軸線を含む中央飛行平面が、前記搬送経路の前記下流場所と交叉するように傾くように配置し、前記スパッタリングターゲットの表面のうち、接平面に対して垂直な放射方向の磁力成分がゼロの第一、第二の場所から、前記放射方向に向けて放出されたスパッタリング粒子である第一又は第二の放射方向粒子が前記成膜対象物に到着する前に到達したスパッタリング粒子によって初期薄膜を形成する薄膜製造方法である。
本発明は、成膜材料から成る円筒形のスパッタリングターゲットの内部の中空部分に、前記スパッタリングターゲットの外周表面に磁界を形成する磁石装置を配置しておき、前記スパッタリングターゲットの中心軸線が延伸された方向である中心軸線方向に対して垂直な方向に延伸され、前記スパッタリングターゲットとは離間した位置に設けられた搬送経路に沿って、前記成膜対象物が前記スパッタリングターゲットと対面する前に位置する上流場所から移動して、前記スパッタリングターゲットと対面する対面場所を通過させ、対面場所を通過した前記成膜対象物の部分を下流場所に到着させる間に、前記スパッタリングターゲットから放出されたスパッタリング粒子を前記成膜対象物に到達させ、前記成膜対象物に薄膜を形成する薄膜製造方法であって、前記磁石装置は、前記スパッタリングターゲットの表面のうち、接平面に対して垂直な放射方向の磁力成分がゼロの第一、第二の場所から、前記放射方向に向けて放出されたスパッタリング粒子である第一、第二の放射方向粒子が、前記成膜対象物のうちの前記下流場所を移動する部分に到着するように傾け、前記第一又は前記第二の放射方向粒子が前記成膜対象物に到着する前に到達したスパッタリング粒子によって初期薄膜を形成する薄膜製造方法である。
本発明は、前記スパッタリングターゲットを、前記中心軸線を中心にして回転させながらスパッタリングをする薄膜製造方法である。
本発明は、前記磁石装置には、リング形形状の外周磁石と、前記外周磁石の内側に配置した直線形状の中心磁石とを設け、前記外周磁石と前記中心磁石とは、互いに反対の極性の磁極が前記スパッタリングターゲットの裏面に向くように配置し、前記外周磁石には、湾曲した第一、第二の湾曲部分と、前記第一の湾曲部分の端部と前記第二の湾曲部分の端部同士を接続する直線形状の第一、第二の直線部分とを設けておき、前記第一の直線部分と前記中心磁石との間の距離の第一の中央の位置と、前記中心軸線とを含む第一の飛行平面内に前記第一の放射方向粒子が放出され、前記第二の直線部分と前記中心磁石との間の距離の第二の中央の位置と、前記中心軸線とを含む第二の飛行平面内に前記第二の放射方向粒子が放出されるように前記磁界を形成させる薄膜製造方法である。
本発明は、前記成膜対象物の前記初期薄膜が形成される成膜面にはｐ型ＧａＮ層が露出され、前記スパッタリングターゲットは、スパッタリングにより、導電性を有し、透明な金属酸化物薄膜を形成する材料で構成しておく薄膜製造方法である。
【発明の効果】
【００１２】
成膜対象物の表面がダメージを受けず、形成される薄膜と成膜対象物との間の接触抵抗を小さくすることができる。
また、投入電力を増加させてもダメージを受けないので、成膜速度を増加させることができる。
特に、ダメージを受けやすいｐ型ＧａＮ層の表面に、金属酸化物から成る透明な導電膜を形成するときに、効果が高い。
【図面の簡単な説明】
【００１３】
【図１】本発明のスパッタリング装置
【図２】そのＡ−Ａ線截断断面図
【図３】ターゲット装置
【図４】(ａ)：磁石装置の一例    (ｂ)：磁石装置の他の例
【図５】本発明のスパッタリング装置の動作を説明するための図(１)
【図６】本発明のスパッタリング装置の動作を説明するための図(２)
【図７】本発明のスパッタリング装置の動作を説明するための図(３)
【図８】本発明のスパッタリング装置の動作を説明するための図(４)
【図９】コンタクト抵抗率のグラフ
【発明を実施するための形態】
【００１４】
図１の符号１０は、本発明の一例のスパッタリング装置を示している。図５は、その第一例のスパッタリング装置１０の内部に、成膜対象物２が搬入された状態を示している。
このスパッタリング装置１０は真空槽１１を有しており、真空槽１１の内部には、ターゲット装置１２が配置されている。
【００１５】
＜ターゲット装置＞
ターゲット装置１２は、カソード電極２２と、スパッタリングターゲット２１と、磁石装置２０とを有している。
【００１６】
スパッタリングターゲット２１は、成膜材料が円筒形形状に成形されており、カソード電極２２は、金属材料が円筒形形状に成形されている。スパッタリングターゲット２１とカソード電極２２とは、それぞれ内部が中空にされている。カソード電極２２は外周の径が、スパッタリングターゲット２１の内周と同程度の径に成形されており、スパッタリングターゲット２１の内部に挿入され、カソード電極２２の外周表面がスパッタリングターゲット２１の内周表面に密着され、磁石装置２０はカソード電極２２の中空部分に配置されている。スパッタリングターゲット２１とカソード電極２２の中心軸線２９は共通である。
【００１７】
図２は、図１のＡ−Ａ線截断断面図であり、ターゲット装置１２は、ターゲット回転装置３９によって真空槽１１に保持されている。符号４８は蓋である。
図３は、ターゲット装置１２の拡大図であり、図４は、磁石装置２０を上方から見た平面図である。
【００１８】
磁石装置２０は、板状のヨーク２５と、外周磁石２６と、中心磁石２７とを有している。
ヨーク２５は細長で板状の高透磁率の磁性材料であり、その長さは、ヨーク２５の両端が、カソード電極２２の両端付近にそれぞれ位置するようにされている。ヨーク２５は、カソード電極２２の内周面に沿うように湾曲されており、ここでは、円筒形形状を、中心軸線を通る二平面で切断したときの形状にされている。
【００１９】
カソード電極２２の内周面に沿ったヨーク２５の表面をヨーク２５の外周面とし、ヨーク２５の反対側の表面を内周面とすると、ヨーク２５は、外周面がカソード電極２２と離間して対面し、内周面が中心軸線２９と対面する位置に配置されている。ヨーク２５の外周面と、外周面と対面するカソード電極２２の内周面との間の距離は、ヨーク２５の内周面と、その内周面と向き合うカソード電極２２の内周面との間の距離よりも短いようにされている。
【００２０】
外周磁石２６と中心磁石２７は、ヨーク２５の外周面に固定されている。
外周磁石２６は、第一、第二の湾曲部分３１1，３１2と、第一、第二の直線部分３３1，３３2とを有している。第一、第二の湾曲部分３１1，３１2は湾曲した曲線状であり、第一の湾曲部分３１1の一端部と第二の湾曲部分３１2の一端部には、第一の直線部分３３1の一端部と他端部がそれぞれ接続され、第一の湾曲部分３１1の他端部と第二の湾曲部分３１2の他端部には、第二の直線部分３３2の一端部と他端部がそれぞれ接続され、一個の外周磁石２６はリング状になっている。
【００２１】
ここでは、第一、第二の湾曲部分３１1，３１2は半円周形の形状にされ、第一、第二の直線部分３３1，３３2は直線形の形状にされており、外周磁石２６は、図４(ａ)に示すように、トラック形の形状になっている。
この外周磁石２６の場合は、環状の形状であればよく、図４(ｂ)のように、第一、第二の湾曲部分３１1，３１2が直線形形状であっても本発明に含まれる。
【００２２】
第一、第二の湾曲部分３１1，３１2は、ヨーク２５の両端にそれぞれ配置され、第一、第二の直線部分３３1，３３2は、ヨーク２５の長手方向に沿って互いに平行に配置されている。
第一、第二の直線部分３３1，３３2の間の距離よりも、第一、第二の直線部分３３1，３３2の長さの方が長くなるようにされており、従って、外周磁石２６は、細長のトラック形の形状にされている。
【００２３】
中心磁石２７は、外周磁石２６の内周の両端間の長さよりも短い直線形の形状にされており、外周磁石２６の内側に、第一、第二の直線部分３３1，３３2と平行に配置されている。従って、中心磁石２７は、外周磁石２６によって取り囲まれている。
【００２４】
ここでは、多数の角柱状の小磁石がトラック形の形状に配置されて外周磁石２６が構成され、同様に、直線状に配置されて中心磁石２７が構成されている。
第一、第二の直線部分３３1，３３2と中心磁石２７とは、スパッタリングターゲット２１の中心軸線２９と平行な方向に延伸するように配置されている。
【００２５】
中心磁石２７と外周磁石２６の上端は、カソード電極２２の内周面と非接触で対面しており、下端はヨーク２５に接触されている。
中心磁石２７と外周磁石２６とは上端と下端に磁極が形成されている。
【００２６】
中心磁石２７と外周磁石２６の磁極は、Ｎ極とＳ極のうちの一方の極性の磁極が中心磁石２７の上端に設けられ、他方の極性の磁極が外周磁石２６の上端に配置され、中心磁石２７と外周磁石２６とヨーク２５とによって磁気回路が形成されている。下端の磁極は、上端と反対の極性の磁極である。
【００２７】
このような極性の配置の場合は、中心磁石２７と外周磁石２６のうち、いずれか一方の上端のＮ極から出た磁力線は、スパッタリングターゲット２１を貫通してスパッタリングターゲット２１の外周表面から離間した後、湾曲されてスパッタリングターゲット２１の外周表面方向に戻り、スパッタリングターゲット２１を再度貫通して他方の上端のＳ極に戻る。
【００２８】
図３では、第一の直線部分３３1が第二の直線部分３３2の左方に配置されており、符号Ｍ1は、左方に位置する第一の直線部分３３1の上端と中心磁石２７の上端との間に形成される第一の磁力線を示し、同図３の符号Ｍ2は、右方に位置する第二の直線部分３３2の上端と中心磁石２７の上端との間に形成される第二の磁力線を示している。このように、スパッタリングターゲット２１の外周表面のうち、裏面に磁石装置２０が位置する場所には磁力線Ｍ1，Ｍ2が位置し、磁界が形成されている。
【００２９】
＜スパッタリングターゲットと磁界との関係＞
スパッタリングターゲット２１の表面の任意の場所の磁界の向きと強さを空間中の三方向の磁力成分に分解する場合、円筒の側面上では、三方向のうちの一方向として、スパッタリングターゲット２１の表面の一点を通り、スパッタリングターゲット２１の中心軸線２９と垂直に交叉する直線である放射直線が延伸する方向を放射方向とする。
【００３０】
一般的にスパッタリングターゲットの表面では、スパッタリングターゲットの表面に垂直な方向の磁力成分の小さい場所が、大きい場所よりも多量にスパッタリングされることが知られており、スパッタリングターゲット２１では、放射方向の磁力成分の小さい方が、多量にスパッタリングされることになる。
【００３１】
二方向目として、放射方向と直交する方向であって、スパッタリングターゲット２１の中心軸線２９と平行な方向である軸線延伸方向をとる。
【００３２】
本発明の磁石装置２０では、外周磁石２６の第一、第二の直線部分３３1，３３2と中心磁石２７とが形成する磁力線Ｍ1，Ｍ2の密度は均一にされており、そのため、外周磁石２６の第一、第二の直線部分３３1，３３2の上端と中心磁石２７の上端とが形成する磁力線Ｍ1，Ｍ2は、軸線延伸方向と直交しており、従って、その部分の軸線延伸方向の磁力成分はゼロとなる。
【００３３】
つまり、スパッタリングターゲット２１の外周表面のうち、軸線延伸方向と直交する磁力線Ｍ1，Ｍ2が形成されている部分では、軸線延伸方向の磁力成分はゼロである。
【００３４】
三方向目として、放射方向と中心軸線が延伸する方向との両方に直交する直線の延伸方向をとる。
【００３５】
スパッタリングターゲット２１の外周表面は円筒形の側面である場合、スパッタリングターゲット２１の外周表面と接する接平面は、放射方向と垂直であり、スパッタリングターゲット２１と接平面とは、点接触ではなく、線接触で接している。接した部分の直線、即ち、スパッタリングターゲット２１と接平面の両方に含まれる直線は、軸線延伸方向に延伸された直線であり、接平面に含まれ、軸線延伸方向に垂直な直線が延伸された方向が三方向目の方向である。
【００３６】
この方向は、接平面と平行になることから、平行方向とすると、軸線延伸方向と直交する磁力線Ｍ1，Ｍ2が形成されている部分では軸線延伸方向の磁力成分がゼロであるから、スパッタリングターゲット２１の外周表面中で放射方向の磁力成分が最小値ゼロの場所では、磁力成分は平行方向だけになり、多量にスパッタリングされる場所である。
【００３７】
外周磁石２６の第一、第二の直線部分３３1，３３2と中心磁石２７とは平行にされており、図４(ａ)では、第一の直線部分３３1の上端の幅方向中央位置を通る直線を第一の直線部分中央線Ｌ1とし、中心磁石２７の上端の幅方向中央位置を通る直線を中央磁石中央線Ｌ0とし、第一の直線部分中央線Ｌ1と中央磁石中央線Ｌ0との間の距離Ｗ1の中央を通る直線を第一の磁石間中央線Ｔ1とし、その第一の磁石間中央線Ｔ1と中心軸線２９とを含む平面を第一の飛行平面Ｓ1(図３)とすると、第一の飛行平面Ｓ1とスパッタリングターゲット２１の外周表面とが交叉する直線状の部分が、放射方向の磁力成分がゼロ、平行方向の磁力成分が大きい場所である。この場所を第一の場所Ｐ1とする。
【００３８】
同様に、第二の直線部分３３2の上端の幅方向中央位置を通る直線を第二の直線部分中央線Ｌ2とし、第二の直線部分中央線Ｌ2と中央磁石中央線Ｌ0との間の距離Ｗ2の中央を通る直線を第二の磁石間中央線Ｔ2とし、その第二の磁石間中央線Ｔ2と中心軸線２９とを含む平面を第二の飛行平面Ｓ2(図３)とすると、第二の飛行平面Ｓ2とスパッタリングターゲット２１の外周表面とが交叉する直線状の部分が、放射方向の磁力成分がゼロ、平行方向の磁力成分が大きい場所である。この場所を第二の場所Ｐ2とする。
【００３９】
第一の場所Ｐ1でスパッタリングターゲット２１の外周表面に接する接平面を第一の接平面Ｑ1とし、第二の場所Ｐ2でスパッタリングターゲット２１の外周表面に接する接平面を第二の接平面Ｑ2とすると、第一の飛行平面Ｓ1と第一の接平面Ｑ1とは直交し、第二の飛行平面Ｓ2と第二の接平面Ｑ2とは直交する。
【００４０】
第一の場所Ｐ1は、第一の直線部分３３1と中央磁石２７との間の位置の上方に位置し、第二の場所Ｐ2は、第二の直線部分３３2と中央磁石２７との間の位置の上方に位置している。
【００４１】
＜スパッタリング粒子のエネルギー＞
ところで、コサイン則によると、スパッタリングターゲットの表面の同一の場所から放出されるスパッタリング粒子は、放出角度に応じた量が放出されるとされており、図３の符号Ｃ1，Ｃ2の曲線は、本発明のスパッタリングターゲットの外周表面の第一、第二の場所Ｐ1，Ｐ2にコサイン則を適用した場合のスパッタリング粒子の放出方向と、その放出方向のスパッタリング粒子の放出量との関係を示すグラフである。スパッタリング粒子の放出量は、その放出角度で放出されたスパッタリング粒子の単位時間当たりの個数である。
【００４２】
放出量は、第一、第二の場所Ｐ1，Ｐ2を通り、スパッタリング粒子の放出角度で傾く直線がコサイン則の曲線Ｃ1，Ｃ2と交叉する交叉点と、第一、第二の場所Ｐ1，Ｐ2との間の距離によって示されており、交叉点と第一、第二の場所Ｐ1，Ｐ2との間の距離は、その放出角度で放出されたスパッタリング粒子のエネルギーも示している。
【００４３】
コサイン則の曲線Ｃ1，Ｃ2によると、第一、第二の場所Ｐ1，Ｐ2から放出されるスパッタリング粒子のうち、放射方向の直線の交叉点と第一、第二の場所Ｐ1，Ｐ2との間の距離が最大であり、放射方向に放出されたスパッタリング粒子のエネルギーが最大であることになる。
【００４４】
従って、スパッタリングターゲット２１の外周表面上の各場所で放出されるスパッタリング粒子のうち、第一、第二の場所Ｐ1，Ｐ2から放射方向に放出されるスパッタリング粒子のエネルギーが、他の場所で放出されるスパッタリング粒子のエネルギーよりも大きい。
【００４５】
エネルギーが大きいスパッタリング粒子が成膜面に入射すると、入射した成膜面の結晶性が破壊されるから、本発明のスパッタリング装置１０では、第一、第二の場所Ｐ1，Ｐ2から放射方向に放出されたスパッタリング粒子が成膜対象物２の成膜面に入射しないように磁石装置２０が後流方向に傾けられ、成膜対象物２に到達できないようにされている。従って、成膜対象物２の成膜面に形成される薄膜と成膜面との間の界面の結晶性が向上する。
【００４６】
＜遮蔽装置＞
図５を参照し、本発明のスパッタリング装置１０の真空槽１１の内部には、搬送ローラー等で構成された搬送経路１５が設けられており、基板ホルダ１４に配置された成膜対象物２が搬送経路１５に配置され、真空槽１１の外部に配置されたモーターによって、ローラー等が動作すると、成膜対象物２は基板ホルダ１４に配置された状態で、搬送経路１５に沿って移動する。搬送経路１５は、成膜対象物２が直線上を移動するようにされている。
【００４７】
搬送経路１５は、スパッタリングターゲット２１の中心軸線２９が延伸する方向とは垂直な方向に延伸され、搬送経路１５に沿って移動する成膜対象物２は、中心軸線２９と平行な平面内で、ターゲット装置１２とは離間した位置を通るようにされている。
【００４８】
このスパッタリング装置１０では中心軸線２９は水平に配置され、搬送経路１５は水平面内に配置されている。
【００４９】
中心軸線２９を含み、搬送経路１５に対して垂直な平面と、搬送経路１５とが交叉する搬送経路１５上の場所を対面場所４２とし、対面場所４２に到達する前に成膜対象物２が移動する搬送経路１５上の場所を上流場所４１とし、対面場所４２に到達した部分が、到達後に移動する場所を下流場所４３とすると、真空槽１１と前段槽６１との間に設けられたゲートバルブ６５が開けられ、ゲートバルブ６５を通過して、真空槽１１内に搬入された成膜対象物２は、先ず、上流場所４１内の搬送経路１５上に配置される。
【００５０】
成膜対象物２が搬送経路１５に沿って上流場所４１を移動し、成膜対象物２の先頭部分が対面場所４２に到達し、成膜対象物２の対面場所４２に位置する部分が、スパッタリングターゲット２１と対面する。
【００５１】
スパッタリングターゲット２１は、中心軸線２９が水平に配置されており、中央磁石中央線Ｌ0と中心軸線２９とを含む平面を中央飛行平面Ｓ0とし、第一の飛行平面Ｓ1と中央飛行平面Ｓ0との間の角度θ1とし、第二の飛行平面Ｓ2と中央飛行平面Ｓ0との間の角度θ2とすると、この実施例では、第一の直線部分中央線Ｌ1と中央磁石中央線Ｌ0との間の距離Ｗ1と第二の直線部分中央線Ｌ2と中央磁石中央線Ｌ0との間の距離Ｗ2とは等しく、第一の直線部分３３1の幅と第二の直線部分３３2の幅とは等しく、第一の直線部分３３1の磁力の大きさと第二の直線部分３３2の磁力の大きさとは等しくされており、従って、第一、第二の飛行平面Ｓ1，Ｓ2と中央飛行平面Ｓ0との間の角度θ1，θ2はこの例では等しいが、異なる値であっても良い。また、磁石の磁力も均一ではなく、場所によって異なるようにされていてもよい。
【００５２】
中心軸線２９を含み搬送経路１５と直交する平面を鉛直平面Ｓｃとすると、磁石装置２０は、中央飛行平面Ｓ0を中心軸線２９で二分したとき、搬送経路１５と交叉する側が、鉛直平面Ｓｃよりも下流場所４３側に傾けられており、本例では、第一の飛行平面Ｓ1と、中央飛行平面Ｓ0と、第二の飛行平面Ｓ2とを、それぞれ中心軸線２９で二分したとき、各平面Ｓ0、Ｓ1、Ｓ2の搬送経路１５と交叉する側が鉛直平面よりも下流場所４３側に傾けられるように配置されている。この場合は、各飛行平面Ｓ0，Ｓ1、Ｓ2は搬送経路１５の下流場所の部分と交叉する。対面場所４２は、鉛直平面Ｓｃと搬送経路１５とが交叉した場所である。
【００５３】
第一の場所Ｐ1から放射方向に放出されたスパッタリング粒子を、第一の放射方向粒子と呼ぶと、第一の放射方向粒子は、第一の飛行平面Ｓ1内に位置し、第一の接平面Ｑ1と垂直な方向に直線飛行する。第二の場所Ｐ2から放射方向に放出されたスパッタリング粒子を、第二の放射方向粒子と呼ぶと、第二の放射方向粒子は第二の飛行平面Ｓ2内に位置し、第二の接平面Ｑ2と垂直な方向に直線飛行する。
【００５４】
上流場所４１から下流場所４３方向に向けて移動を開始した成膜対象物２は、対面場所４２を通過した部分が、下流場所４３内に入り、更に同じ方向に移動が継続されると、第一の飛行平面Ｓ1と、中央飛行平面Ｓ0と、第二の飛行平面Ｓ2とに、この順序で交叉する。符号Ｅ0、Ｅ1、Ｅ2は各平面Ｓ0、Ｓ1、Ｓ2が搬送経路１５と交叉する場所である。
【００５５】
従って、成膜対象物２は、鉛直平面Ｓｃよりも下流場所４３側で、第一の放射方向粒子の飛行経路の延長線と交叉し、次いで、第二の放射方向粒子の飛行経路の延長線と交叉する。
【００５６】
成膜対象物２の成膜面は、どの部分でも、先ず、第一、第二の放射方向粒子以外のスパッタリング粒子が到達し、初期薄膜３が形成され、次いで、第一の放射方向粒子が到達すると、本体薄膜４の形成が開始され、本体薄膜４の膜厚は、成膜対象物２の移動に伴って、成長する。
初期薄膜３は、第一、第二の放射方向粒子以外のスパッタリング粒子によって形成され、本体薄膜４は、第一、第二の放射方向粒子を含むスパッタリング粒子によって形成される。
【００５７】
＜成膜手順＞
真空槽１１の内部は真空排気装置５１によって継続して真空排気されている。
真空槽１１にはガス導入装置５２が接続され、ガス導入装置５２からスパッタリングガスが導入され、真空槽１１の内部には、スパッタリング雰囲気が形成されている。
【００５８】
カソード電極２２には、スパッタ電源５３が接続されており、カソード電極２２にスパッタ電源５３からスパッタ電圧が印加されると、磁石装置２０が形成する磁界によって、スパッタリングターゲット２１の外周表面のスパッタリングが開始される。
【００５９】
スパッタリングが開始される前には、磁石装置２０が搬送経路１５に対して静止した状態で、スパッタリングターゲット２１は、ターゲット回転装置３９によって、中心軸線２９を中心にした回転が一定の回転速度で開始されており、回転は継続され、スパッタリングターゲット２１の外周表面が均一にスパッタリングされている。
【００６０】
真空槽１１内に搬入された成膜対象物２は、図５に示すように、搬送経路１５の上流場所４１で搬送経路１５に配置され、スパッタリングターゲット２１をスパッタリングしながら、成膜対象物２の対面場所４２方向への移動が開始される。
【００６１】
図６は、成膜対象物２の一部が対面場所４２を通過し、先頭が第一の飛行平面Ｓ1と交叉する場所Ｅ1の直前に位置する状態が示されている。
成膜対象物２が第一の飛行平面Ｓ1と交叉する場所Ｅ1に到達する前には、スパッタリングターゲット２１から放出されたスパッタリング粒子のうち、第一、第二の放射方向粒子を含まないスパッタリング粒子が成膜対象物２の成膜面に到達し、成膜面の表面にスパッタリングターゲット２１の物質を含む初期薄膜３が形成される。
【００６２】
図７に示すように、成膜対象物２の先頭が第一の飛行平面Ｓ1と交叉する場所Ｅ1に到達したときには、第一の放射方向粒子が到達し、到達した部分の初期薄膜３の表面上に本体薄膜４の形成が開始され、第二の飛行平面Ｓ2と交叉する場所Ｅ2に到達したときには、第二の放射方向粒子が到達し、その結果、第一、第二の放射方向粒子を含むスパッタリング粒子によって、本体薄膜４が形成される。
【００６３】
第一、第二の場所Ｐ1，Ｐ2から放出された第一，第二の放射方向粒子を含まないスパッタリング粒子によって、初期薄膜３が形成され、初期薄膜３上に第一、第二の放射方向粒子等のエネルギーが高いスパッタリング粒子が到達し、初期薄膜３の表面に、本体薄膜４が形成されるので、エネルギーが高いスパッタリング粒子は初期薄膜３に衝突し、成膜面には直接衝突しないので、成膜面はダメージを受けない。
【００６４】
図８は、先頭が、第二の放射方向粒子が到達する位置まで移動した状態であり、第二の放射方向粒子が到達する位置を通過し、本体薄膜４が形成された後、真空槽１１と後段槽６２の間に設けられたゲートバルブ６５が開けられ、後段槽６２に搬出される。
【００６５】
ここでは、成膜対象物２は、ｎ型のＧａＮ基板上に、ｐ型のＧａＮ層が形成されたＬＥＤ半導体素子用の基板であり、スパッタリングターゲット２１はＩＴＯ等の導電性透明金属酸化物で構成されており、薄膜が形成される成膜面にはｐ型のＧａＮ層が形成され、初期薄膜３はｐ型のＧａＮ層と接触して掲載されている。
【００６６】
なお、上記例では、第一の飛行平面Ｓ1が、搬送経路１５の下流場所４３の部分と交叉していたが、中央飛行平面Ｓ0が、下流場所４３と交叉するように磁石装置２０が傾けられている場合も本発明に含まれる。
【００６７】
＜測定例＞
図９はスパッタリングターゲットをスパッタリングして、ｐ型ＧａＮ層上にＩＴＯ薄膜を形成したときの接触抵抗の抵抗率を示すグラフであり、プレーナーのスパッタリングターゲットをスパッタリングした場合と、スパッタリング装置１０の磁石装置２０の中央飛行平面Ｓ0を鉛直平面Ｓｃに一致させてスパッタリングした場合(ロータリーＡ)と、本発明のスパッタリング装置１０でスパッタリングした場合(ロータリーＢ)である。本発明のスパッタリング装置１０が最も抵抗率が低い。
【符号の説明】
【００６８】
２……成膜対象物
３……初期薄膜
４……本体薄膜
１０……スパッタリング装置
１２……ターゲット装置
１５……搬送経路
２０……磁石装置
２１……スパッタリングターゲット
２２……カソード電極
２６……外周磁石
２７……中心磁石
２９……中心軸線
３９……ターゲット回転装置
４１……上流場所
４２……対面場所
４３……下流場所
３１1……第一の湾曲部分
３１2……第二の湾曲部分
３３1……第一の直線部分
３３2……第二の直線部分
Ｐ1……第一の場所
Ｐ2……第二の場所 
【図１】
2016132807.tif 000003
【図２】
2016132807.tif 000004
【図３】
2016132807.tif 000005
【図４】
2016132807.tif 000006
【図５】
2016132807.tif 000007
【図６】
2016132807.tif 000008
【図７】
2016132807.tif 000009
【図８】
2016132807.tif 000010
【図９】
2016132807.tif 000011